СПОСОБ ПОЛУЧЕНИЯ ОДНОФАЗНЫХ СМЕСЕЙ НА ОСНОВЕ ВИНИЛИДЕНХЛОРИДА И ДОБАВКИ

1. Способ получения однородной смеси поливинилиденхлорида (ПВДХ) и добавки, включающий: смешивание с высоким усилием сдвига первой порции ПВДХ и добавки для получения первой смеси; и смешивание с высоким усилием сдвига, по меньшей мере, части первой смеси со второй порцией ПВДХ для получения второй смеси, в которой добавка однородно распределена в ПВДХ.
2. Способ по п. 1, дополнительно включающий смешивание с высоким усилием сдвига, по меньшей мере, части второй смеси с третьей порцией ПВДХ.
3. Способ по одному из предшествующих пунктов, дополнительно включающий повышение температуры во время одной из стадий смешивания с высоким усилием сдвига до более низкой температуры, чем температура разложения добавки.
4. Способ по п. 3, дополнительно включающий охлаждение смеси во время смешивания с высоким усилием сдвига после повышения температуры.
5. Способ по п. 1, в котором добавка выбрана из группы, состоящей из пластификаторов, термостабилизаторов, раскислителей, технологических добавок, наполнителей, смазывающих веществ, пигментов, поддающихся обнаружению компонентов и их сочетаний
6. Способ по одному или нескольким из пп. 1-5, в котором добавка содержит флуоресцентный агент.
7. Способ по п. 6, в котором флуоресцентным агентом является 2,2'(2,5-тиофенилендиил)бис(5-трет-бутилбензоксазол), 2,2'-(1,2-этендиил)бис(4,1-фенилен)бисбензоксазол, динатриевая соль 4,4'-бис(2-сульфонатостирил)бифенила, 4,4'-диамино-2,2'-стильбендисульфоновая кислота или их сочетание.
8. Способ по п. 5, в котором добавка содержит термостабилизатор, представляющий собой сополимер акрилата и стирола.
9. Способ по п. 8, в котором добавка дополнительно содержит флуоресцентный агент, представляющий собой, по меньшей мере, один элемент, выбранный из группы, состоящей из 2,2'(2,5-тиофенилендиил)бис(5-трет-бутилбензоксазола), 2,2'-(1,2-этендиил)бис(4,1-фенилен)бисбензоксазола, динатриевой соли 4,4'-бис(2-сульфонатостирил)бифенила, 4,4'-диамино-2,2'-стильбендисульфоновой кислоты или их сочетания.
10. Способ по п. 9, в котором добавка дополнительно содержит пластификатор, представляющий собой эпоксидированное масло.
11. Способ по любому из предшествующих пунктов, в котором конечная концентрация добавки в ПВДХ составляет от около 5 до 50 ч./млн.
12. Способ по любому из предшествующих пунктов, в котором ПВДХ представляет собой сополимер винилиденхлорида и, по меньшей мере, одного алкилакрилата, выбранного из группы, состоящей из метилакрилата, этилакрилата, бутилакрилата и их сочетаний.
13. Способ по любому из предшествующих пунктов, в котором ПВДХ представляет собой сополимер винилиденхлорида и метилакрилата, а добавка представляет собой 2,2'(2,5-тиофенилендиил)бис(5-трет-бутилбензоксазол).
14. Способ получения смеси поливинилиденхлорида (ПВДХ) и поддающегося обнаружению компонента, включающий:
введение в смеситель с высоким усилием сдвига первой порции ПВДХ и поддающегося обнаружению компонента;
смешивание с высоким усилием сдвига первой порции ПВДХ и поддающегося обнаружению компонента для получения первой маточной смеси;
введение в смеситель с высоким усилием сдвига второй порции ПВДХ и, по меньшей мере, части первой маточной смеси;
смешивание с высоким усилием сдвига второй порции ПВДХ и, по меньшей мере, части первой маточной смеси для получения второй маточной смеси;
введение в смеситель с высоким усилием сдвига третьей порции ПВДХ и, по меньшей мере, части второй маточной смеси;
смешивание с высоким усилием сдвига третьей порции ПВДХ и, по меньшей мере, части второй маточной смеси для получения смеси ПВДХ и добавки с концентрацей поддающегося обнаружению компонента в смеси ПВДХ и добавки от 5 до 50 ч/млн.
15. Способ по п. 14, в котором каждая из стадий смешения с высоким усилием сдвига включает повышение и снижение температуры каждой из соответствующих смесей во время смешивания.
16. Способ по п. 15, в котором смешивание с высоким усилием сдвига первой порции ПВДХ и поддающегося обнаружению компонента включает повышение температуры смеси до температуры от около 60 до 70°С, а затем охлаждение смеси до температуры от около 25 до 35°С.
17. Способ по п. 15, в котором концентрация поддающегося обнаружению компонента в первой маточной смеси составляет от около 20000 до 40000 ч/млн.
18. Способ по п. 15, в котором концентрация поддающегося обнаружению компонента во второй маточной смеси составляет от около 2000 до 4000 ч/млн.
19. Способ по одному или нескольким из пп. 14-18, в котором поддающимся обнаружению компонентом является 2,2'(2,5-тиофенилендиил)бис(5-трет-бутилбензоксазол), 2,2'-(1,2-этендиил)бис(4,1-фенилен)бисбензоксазол, динатриевая соль 4,4'-бис(2-сульфонатостирил)бифенила, 4,4'-диамино-2,2'-стильбендисульфоновая кислота или их сочетание.
20. Способ по п. 15, в котором ПВДХ представляет собой сополимер винилиденхлорида и метилакрилата.
21. Смесь ПВДХ и добавки, полученная одним или несколькими способами по любому из предшествующих пунктов.
22. Смесь на основе ПВДХ, содержащая смесь ПВДХ и поддающегося обнаружению компонента, в которой концентрация поддающегося обнаружению компонента в смеси составляет от около 5 до 50 ч/млн, а однородность распределения поддающегося обнаружению компонента в ПВДХ такова, что концентрация добавки в ПВДХ подвержена изменению, не превышающему 20% в большую или меньшую сторону относительно целевой концентрации добавки в ПВДХ.
23. Пленка, содержащая кислородобарьерный слой, содержащий смесь на основе ПВДХ по п. 22.